【事件の表示】
　特願２００１−２７６８５２号「排ガス浄化用触媒」拒絶査定不服審判事件〔平成１５年３月１８日出願公開、特開２００３−８００８１号〕について、次のとおり審決する。
【結　論】
　本件審判の請求は、成り立たない。
【理　由】
１．手続の経緯  
　本願は、平成１３年９月１２日の出願であって、平成２２年７月２７日付けの拒絶理由に対して、同年９月２７日付けで意見書及び手続補正書が提出され、平成２３年８月２４日付けの拒絶理由＜最後＞の通知に対して、同年１０月２８日付けで意見書及び手続補正書が提出され、平成２４年７月２０日付けで平成２３年１０月２８日付け手続補正が却下されるとともに同日付けで拒絶査定がなされ、これに対して平成２４年１０月３１日付けで拒絶査定不服審判の請求がなされるとともに同日付けで手続補正書が提出され、その後、特許法第１６４条第３項に基づく報告を引用した平成２５年１月１５日付けの審尋を通知したものの回答書が提出されなかったものである。  
 　  
２．平成２４年１０月３１日付けの手続補正についての補正却下の決定  
［補正却下の決定の結論］  
　平成２４年１０月３１日付けの手続補正（以下、「本件補正」という。）を却下する。  
［理由］  
(2-1)補正事項  
　本件補正は、特許請求の範囲の請求項１を補正するものであり、補正前後の請求項１の記載は次のとおりである。  
（補正前）  
「【請求項１】耐火性を有する三次元構造体と、
　該三次元構造体上にもうけられたゼオライトよりなる第一担持層部と、
　該第一担持層部に担持された第一触媒金属と、を有する酸化触媒部と、
　該三次元構造体上にもうけられたゼオライトよりなる第二担持層部と、該第二担持層部に担持された第二触媒金属と、該第二担持層部に担持されたＮＯＸ吸蔵還元材と、を有するＮＯＸ吸蔵還元部と、
を有することを特徴とする排ガス浄化用触媒。」
　
（補正後）  
「【請求項１】ウォールフローのガス流通セルを有するフィルタ触媒の担体と、
　該担体上にもうけられたゼオライトよりなる第一担持層部と、該第一担持層部に担持された第一触媒金属と、を有する酸化触媒部と、
　該担体上にもうけられたゼオライトよりなる第二担持層部と、該第二担持層部に担持された第二触媒金属と、該第二担持層部に担持されたＮＯＸ吸蔵還元材と、を有するＮＯＸ吸蔵還元部と、
を有することを特徴とする排ガス浄化用触媒。」
　
(2-2)補正の適否  
(α)請求項１の補正事項は、同項に記載された発明の「排ガス浄化用触媒」を特定するために必要な事項である補正前の「耐火性を有する三次元構造体」を補正後の「ウォールフローのガス流通セルを有するフィルタ触媒の担体」とし、
(β)同補正前の「該三次元構造体上にもうけられたゼオライトよりなる第一担持層部」を補正後の「該担体上にもうけられたゼオライトよりなる第一担持層部」とし、
(γ)同補正前の「該三次元構造体上にもうけられたゼオライトよりなる第二担持層部」を補正後の「該担体上にもうけられたゼオライトよりなる第二担持層部」とするものである。
　ここで、
(α)について、補正後の「フィルタ触媒の担体」が立体物（三次元構造体）であること自体、極めて当然のことであるので、補正前の「三次元構造体」と補正後の「フィルタ触媒の担体（三次元構造体）」とは、「三次元構造体」であるという点で同等であり、また、補正後の「ウォールフローのガス流通セルを有する」フィルタ触媒の担体が「耐火性を有する」こと自体、極めて一般的なことであるので、補正前の「耐火性を有する」三次元構造体と補正後の「ウォールフローのガス流通セルを有する（耐火性を有する）」フィルタ触媒の担体（三次元構造体）とは、「耐火性を有する」三次元構造体という点で同等であり、これを前提にして補正前後をみるならば、当該補正事項は、「耐火性を有する三次元構造体」を「ウォールフローのガス流通セルを有するフィルタ触媒の担体」という具体的な構造体に限定するものであり、
(β)及び(γ)について、上記「(α)について」で示した、補正前の「耐火性を有する三次元構造体」を補正後の「ウォールフローのガス流通セルを有するフィルタ触媒の担体」に限定することに対応して、補正前の「該三次元構造体」を補正後の「該担体」に書き換えるものであり、
　かつ、補正後の請求項１に記載された発明は、補正前の請求項１に記載された発明と、産業上の利用分野及び解決しようとする課題が同一であるので、請求項１に係る補正は、平成１８年法律第５５条改正附則第３条第１項によりなお従前の例によるとされる同法による改正前の特許法第１７条の２第４項第２号の特許請求の範囲の減縮を目的にするものである。  
　そして、願書の最初に添付した明細書（以下、「当初明細書」という。）には、「【００４６】調製されたアルミナスラリーを、セル数が４７個／ｃｍ２（約３００個／ｉｎｃｈ２）のウォールフローのガス流通セルを有する直径１２．９センチ×軸方向の長さ１５．０センチの円筒状のコーディエライト製ＤＰＦ担体に塗布し、２５０℃で１時間乾燥し、ついで５００℃で１時間焼成してアルミナコートコーディエライトＤＰＦを得た。」及び「【００５２】詳しくは、実施例１の排ガス浄化用触媒は、コーディエライト製ＤＰＦ担体と、ＤＰＦ担体上にもうけられたアルミナコート層部と、アルミナコート層部に担持された白金、ロジウムとを有する酸化触媒部と、ＤＰＦ担体上にもうけられたアルミナコート層部と、アルミナコート層部に担持された白金、ロジウムと、アルミナコート層部に担持されたバリウム、リチウムとを有するＮＯｘ吸蔵還元部と、を有する触媒である。」との記載があり、これらからして、請求項１の補正は、当初明細書に記載した事項の範囲内においてなされたものであるので、平成１８年法律第５５号改正附則第３条第１項によりなお従前の例によるとされる同法による改正前の特許法第１７条の２第３項の規定を満足するものである。  
　なお、ＤＰＦは「Diesel particulate filter」の略語である。
　
(2-3)独立特許要件について  
　そこで、本件補正後の請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。  
 　  
(2-3-1)前置引用例の記載事項  
　前置報告において引用文献８として引用した国際公開第２００１／０１２３２０号（以下、「前置引用例」という。）には、以下の記載がある。
(a)明細書第５頁第１３〜１７行
「The NOＸ absorber/trap comprises a compound including an alkali metal, an alkaline earth, rare earth metal or transition metal or a mixed oxide capable of forming nitrates and/or nitrites of adequate stability in non-reducing conditions and of evolving nitrogen oxides and/or nitrogen in reducing conditions, an oxidation catalyst, preferably Pt, and a reduction catalyst, preferably rhodium (Rh). 」
「このＮＯＸ吸蔵剤／トラップは、アルカリ金属、アルカリ土類、希土類金属、または遷移金属、または、非還元状態において十分な安定性をもつ硝酸塩および／若しくは亜硝酸塩を形成することができ、かつ還元状態において窒素酸化物および／若しくは窒素を発生させることができる混合酸化物、酸化触媒、好ましくはＰｔ、並びに還元触媒、好ましくはロジウム（Ｒｈ）を包含する、化合物を含んでなる。」（訳文は、パテントファミリーである特表２００５−５００１４７号公報の該当記載を援用する。以下、同じ。）
　
(b)明細書第７頁第１〜８行
「The filter of the present invention can be made by methods known in the art, as exemplified by way of illustration only herebelow. In this aspect, the invention provides a method of making a filter according to the invention by stage-wise dipping in solutions and/or dispersions of precursors of the catalyst or absorber. In preferred features of this method, the method includes the steps of coating a wall of a channel of a wall-flow monolith with at least one material effective to decrease locally the gas permeability of the wall; and then applying to the coated wall at least one catalyst or absorber and optionally calcining the coated monolith. 」
「下記の図により例証されているように、本発明のフィルタは、この技術において知られている方法により製造することができる。この分野において、本発明は、触媒若しくは吸蔵剤の前駆体の溶液および／または分散の中に、段階的に浸漬すことによる、本発明のフィルタの製造方法を提供する。この方法の好ましい特徴として、この方法は、ウォールフローモノリスのチャンネルの壁を、少なくとも１つの、壁のガス透過性を局所的に低下させる効果をもつ材料でコーティングし、その後、このコーティングされた壁に少なくとも１つの触媒または吸蔵剤を被覆して、必要に応じてこのコーティングされたモノリスを焼成する工程を包含する。」
　
(c)明細書第８頁第８〜１０行
「According to a further aspect of the invention there is provided the use of a filter according to the invention for treating exhaust gases from a combustion engine, preferably a diesel engine. 」
「本発明のさらに別の態様によれば、燃焼エンジン、好ましくはディーゼルエンジン、からの排気ガスを処理するための発明によるフィルタの使用が提供される。」
　
(d)明細書第８頁第３０行〜同第９頁第２８行
「Figure 1 shows three adjacent channels 4,6,8 of a cordierite honeycomb filter 10, having 200 cpsi (31 cm−２) and, before use, pores of approximately 10 um in diameter.Channel 6 is plugged at 12 at the upstream end of the filter 10 and the other two channels 4,8 are each plugged at 14 at the downstream end of the filter 10. Thus, gas entering two channels 4,8 are each plugged at 14 at the downstream end of the filter 10. Thus, gas entering channel 6 at the upstream end must pass through the walls of the channel 6 to reach the downstream end of the filter 10. Over a region or zone extending downstream of the opening to channel 6, the walls carry coating 16 comprising an A1２O３ washcoat support and a metallic Pt oxidation catalyst. Coating 16 obstructs the pores of the filter walls. Over a region or zone extending upstream from the outlet to filter 10, channels 4 and 8 carry coatings 18,20 comprising a NOＸ absorber composition including barium oxide (BaO) and a NOＸ reduction catalyst composition comprising Pt/Rh. In order to make the coatings 18,20, the zone to be coated with coating 20 is first covered with a resist, such as wax or stearic acid, during application of coating 18. In this embodiment the regions of the cordierite filter 10 including coatings 16 and 18 are rendered gas impermeable by the presence of the coating. Between coatings 16 and 18, the walls of the channels 4,6,8 remain gas permeable and provide a filter zone 22.
　
　Diesel exhaust gas entering the reactor undergoes oxidation of HC, CO and NO in presence of coating 16. Soot in the gas is collected on the walls of channels 4,6,8 at filter zone 22 and is combusted by NO２ derived from the oxidation of NO. The gas, containing soot combustion products, passes through the wall of the filter and contacts the NOＸ trap coating 18, which absorbs NO２. When sufficient NO２ is stored (as the nitrate, for example), which can be ascertained by the on-board diagnostics of the vehicle, coating 18 can be regenerated with a rich pulse of gaseous exhaust i. e. gas including excess reductant such as HC. The rich/lean cycling can be controlled using the vehicle's engine management system. The resulting NOx-rich gas contacts coating 20 including the NOＸ reduction catalyst, which effects oxidation of HC and CO and reduction of NOx to N２. Alternatively, where coating 20 is a SCR catalyst, NOＸ-specific reactant such as ammonia can be injected at an upstream end of the filter at a rate and temperature permitting unreacted ammonia to slip oxidation catalyst 16 and contact absorber 18, which it regenerates, and catalyst 20, over which it reduces NOＸ to N２. 」
「【００３１】
　図１は、２００ｃｐｓｉ（３１ｃｍ−２）を有し、また、使用前には直径が約１０μｍである気孔をもつ、コーディエライトハニカムフィルタ１０の３つの隣接するチャンネル４、６、８を示す。チャンネル６は、フィルタ１０の上流端における１２をプラグされ、他の２つのチャンネル４、８はそれぞれ、フィルタ１０の下流端における１４をプラグされている。したがって、２つのチャンネル４、８に入るガスは、それぞれ、フィルタ１０の下流端の１４においてふさがれる。したがって、上流端においてチャンネル６に入るガスは、チャンネル６の壁を通って通過し、フィルタ１０の下流端に到達しなければならない。チャンネル６への通路の下流へ延びる地帯またはゾーン上に、この壁は、Ａｌ２Ｏ３ウォッシュコート担体および金属性Ｐｔ酸化触媒を含んでなる、コーティング１６を伴う。コーティング１６はこのフィルタ壁の気孔をふさぐ。フィルタ１０への出口から上流へ延びる地帯またはゾーン上に、チャンネル４およびチャンネル８は、バリウム酸化物（ＢａＯ）を包含するＮＯＸ吸蔵剤組成物、およびＰｔ／Ｒｈを含んでなるＮＯＸ還元触媒組成物を含んでなる、コーティング１８、２０を伴う。コーティング１８、２０を製造するため、コーティング１８を塗布する間に、コーティング２０でコーティングされることになるゾーンにはじめにレジスト、例えばワックス若しくはステアリン酸、を塗る。この実施態様において、コーディエライトフィルタ１０のコーティング１６および１８を包含する地帯は、コーティングの存在によって、ガス不透過性に変わる。コーティング１６と１８の間において、チャンネル４、６、８、の壁はガス透過性のままであり、フィルタゾーン２２を提供する。
　
　この反応装置に入るディーゼル排気ガスは、コーティング１６の存在において、ＨＣ，ＣＯおよびＮＯが酸化される。このガス中の煤は、フィルタゾーン２２におけるチャンネル４、６、８の壁上に収集され、ＮＯの酸化から生じたＮＯ２によって燃焼される。このガスは、煤燃焼生成物を含有して、このフィルタの壁を通って通過し、ＮＯ２を吸収するＮＯＸ捕捉コーティング１８に接触する。十分なＮＯ２が貯蔵されるとき（例えば、硝酸として）、それは車両の車両搭載型情報処理装置により確かめることができるが、コーティング１８は、排気ガスのリッチパルスを伴い再生されることができる。この排気ガスとは、すなわち、超過還元剤、例えばＨＣ、を包含するガスである。このリッチ／リーン循環は、車両のエンジン管理機構を用いて制御することができる。得られたＮＯＸ−リッチガスは、ＮＯＸ還元触媒を包含するコーティング２０に接触し、これによりＨＣとＣＯの酸化、およびＮＯＸからＮ２への還元が起きる。あるいは、コーティング２０がＳＣＲ触媒である場合、ＮＯＸ−特定反応物質、例えばアンモニアは、未反応アンモニアが酸化触媒１６をすり抜けることのできる速度と温度下で、フィルタの上流端において注入され、吸蔵剤１８および触媒２０に接触することができる。吸蔵剤１８は再生し、触媒２０上ではＮＯＸがＮ２へ還元される。」
　
　上記(a)ないし(d)の記載事項より、前置引用例には、  
「ガスが通過すると共にコーテイング１６、１８、２０が塗布される壁とチャンネル４、６、８を有するウォールフローモノリスと、
　ウォールフローモノリス上に塗布された、Ｐｔ酸化触媒を包含するＡｌ２Ｏ３のコーテイング１６と、
　ウォールフローモノリス上に塗布された、ＮＯＸ吸蔵剤組成物を含むコーテイング１８と、を有する、
　ディーゼルエンジン排気ガスを処理するコーディエライトハニカムフィルタ１０。」の発明（以下、「前置引用例記載の発明」という。）が記載されているものと認める。
　
(2-3-2)対比・判断  
　本願補正発明と前置引用例記載の発明とを対比する。  
○前置引用例記載の発明の「チャンネル」、「ウォールフローモノリス」、「ガスが通過すると共にコーテイング１６、１８、２０が塗布される壁とチャンネル４、６、８を有するウォールフローモノリス」、「Ｐｔ酸化触媒」、「ディーゼルエンジン排気ガスを処理するコーディエライトハニカムフィルタ１０」は、
　本願補正発明の「ガス流通セル」、「担体」、「ウォールフローのガス流通セルを有するフィルタ触媒の担体」、「第一触媒金属」、「排ガス浄化用触媒」にそれぞれ相当する。
　
○前置引用例記載の発明の「Ａｌ２Ｏ３」と、本願補正発明の「ゼオライトよりなる第一担持層部」とは、「第一担持層部」という点で共通する。
　
○前置引用例記載の発明の「ウォールフローモノリス上に塗布された、Ｐｔ酸化触媒を包含するＡｌ２Ｏ３のコーテイング１６」と、本願補正発明の「担体上にもうけられたゼオライトよりなる第一担持層部と、第一担持層部に担持された第一触媒金属と、を有する酸化触媒部」とは、「担体上にもうけられた第一担持層部と、第一担持層部に担持された第一触媒金属と、を有する酸化触媒部」という点で共通する。
　
○前置引用例記載の発明の「ＮＯＸ吸蔵剤組成物」と、本願補正発明の「ＮＯＸ吸蔵還元材」とは、「ＮＯＸ吸蔵材」という点で共通する。
　
○前置引用例記載の発明の「ウォールフローモノリス上に塗布された、ＮＯＸ吸蔵剤組成物を含むコーテイング１８」は、当然、コーテイング１６と同様に、ＮＯＸ吸蔵剤組成物を担持する（含む）担持層部であるというべきであることから、「ウォールフローモノリス上に塗布された、ＮＯＸ吸蔵剤組成物を含む担持層部のコーテイング１８」にあたり、これと、本願補正発明の「担体上にもうけられたゼオライトよりなる第二担持層部と、第二担持層部に担持された第二触媒金属と、第二担持層部に担持されたＮＯＸ吸蔵還元材と、を有するＮＯＸ吸蔵還元部」とは、「担体上にもうけられた第二担持層部と、第二担持層部に担持されたＮＯＸ吸蔵材と、を有するＮＯＸ吸蔵部」という点で共通する。
　
　上記より、本願補正発明と前置引用例記載の発明とは、
「ウォールフローのガス流通セルを有するフィルタ触媒の担体と、
　該担体上にもうけられた第一担持層部と、該第一担持層部に担持された第一触媒金属と、を有する酸化触媒部と、
　該担体上にもうけられた第二担持層部と、該第二担持層部に担持されたＮＯＸ吸蔵材と、を有するＮＯＸ吸蔵部と、
を有する排ガス浄化用触媒。」という点で一致し、以下の点で相違している。
＜相違点１＞
　本願補正発明では、第一、二担持層部が「ゼオライトよりなる」のに対して、前置引用例記載の発明では、第一、二担持層部がもうけられているものの、上記「」内の事項が発明特定事項にされていない点。
　
＜相違点２＞
　本願補正発明では、担体上にもうけられた第二担持層部と、「第二担持層部に担持された第二触媒金属と、」第二担持層部に担持されたＮＯＸ吸蔵「還元」材と、を有するＮＯＸ吸蔵「還元」部であるのに対して、前置引用例記載の発明では、担体上にもうけられた第二担持層部と、第二担持層部に担持されたＮＯＸ吸蔵材と、を有するＮＯＸ吸蔵部であるものの、上記「」内の事項が発明特定事項にされていない点。
　
　上記両相違点について検討する。
＜相違点１＞について
　一般に、排ガス浄化用触媒における触媒担持層（担持層部）として、「ゼオライトからなる」ものを用いることは、本願出願前周知の事項（例えば、拒絶査定において引用文献６として引用した特開平９−２５３４５４号公報の特に【請求項１】【００１１】【００１２】、拒絶査定において引用文献７として引用した特開平９−２１５９２２号公報の特に【請求項１】【００１７】【００１８】、前置報告において引用文献１０として引用した特開平８−７１３７１号公報の特に【請求項４】【００１６】【００１８】参照）であり、前置引用例記載の発明と上記周知の事項とは、「排ガス浄化用触媒における触媒担持層（担持層部）」という点で共通している。
　そうすると、前置引用例記載の発明の「排ガス浄化用触媒における担持層部（第一、二担持層部）」について、上記の点で共通する上記周知の事項を適用することで、「ゼオライトからなる」ものを用いるようにすることは、当業者であれば容易に想起し得ることである。
　したがって、相違点１に係る本願補正発明の発明特定事項とすることは、前置引用例記載の発明及び本願出願前周知の事項に基いて当業者であれば容易になし得ることである。
　
＜相違点２＞について
　前置引用例には、上記(2-3-1)の(a)で示したように「このＮＯＸ吸蔵剤／トラップは、アルカリ金属、アルカリ土類、希土類金属、または遷移金属、または、非還元状態において十分な安定性をもつ硝酸塩および／若しくは亜硝酸塩を形成することができ、かつ還元状態において窒素酸化物および／若しくは窒素を発生させることができる混合酸化物、酸化触媒、好ましくはＰｔ、並びに還元触媒、好ましくはロジウム（Ｒｈ）を包含する、化合物を含んでなる。」との記載があり、これからして、ＮＯＸ吸蔵剤と還元触媒金属Ｒｈを併用することの開示があり、そうである以上、前置引用例記載の発明の「担体上にもうけられた第二担持層部と、第二担持層部に担持されたＮＯＸ吸蔵材と、を有するＮＯＸ吸蔵部」について、前置引用例の上記「ＮＯＸ吸蔵剤と還元触媒金属Ｒｈ（第二触媒金属）を併用する」との事項を適用することで、還元触媒金属Ｒｈ（第二触媒金属）が、ＮＯＸ吸蔵材と同じく第二担持層部に担持されると共に、ＮＯＸ吸蔵材に吸蔵されたＮＯＸを還元する（このとき、ＮＯＸ吸蔵材のＮＯＸが還元されることから、ＮＯＸ吸蔵材は、この還元に関わる還元材であるということができる）ようにする、つまり、担体上にもうけられた第二担持層部と、「第二担持層部に担持された第二触媒金属と、」第二担持層部に担持されたＮＯＸ吸蔵「還元」材と、を有するＮＯＸ吸蔵「還元」部であるようにすることは、当業者であれば容易に想起し得ることである。
　したがって、相違点２に係る本願補正発明の発明特定事項とすることは、前置引用例記載の発明及び本願出願前周知の事項に基いて当業者であれば容易になし得ることである。
　
　そして、本願補正発明の「酸化触媒部が排ガスを酸化浄化し、ＮＯｘ吸蔵還元部がＮＯＸを吸蔵還元により浄化する。この結果、本発明の排ガス浄化用触媒は、高い酸化性能およびＮＯＸ吸蔵還元性能を有する触媒となっている。」（当初明細書の【００９４】【発明の効果】）との作用効果は、前置引用例記載の発明及び本願出願前周知の事項に基いて当業者であれば十分に予測し得るものである。
　
　したがって、本願補正発明は、前置引用例記載の発明及び本願優先権主張日前に周知の事項に基いて当業者が容易に発明をすることができたものである。 
 　 
(2-3-3)まとめ  
　上記からして、本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。  
 　
３．本願発明について  
(3-1)本願発明  
　本件補正は上記のとおり却下され、また、平成２４年７月２０日付けで平成２３年１０月２８日付け手続補正はすでに却下されているので、本願の請求項１に係る発明（以下、「本願発明」という。）は、平成２２年９月２７日付け手続補正書により補正された特許請求の範囲の請求項１に記載された事項により特定される２．(2-1)で示した（補正前）のものである。
　
(3-2)引用例の記載事項  
　原査定の拒絶理由において引用文献３として引用した特開平８−１４１３９４号公報（以下、「引用例」という。）には、以下の記載がある。  
(e)「【００１２】
【作用】
（１）リーン時
第１発明の排ガス浄化用触媒では、排ガスは先ず上層の第２触媒担持層と接触し、酸素の存在下で第２触媒貴金属の触媒作用によりＨ２，ＣＯ，ＨＣなどの還元性成分が酸化除去される。
【００１３】また第１触媒担持層では、排ガス中のＮＯなどのＮＯＸは酸素の存在下で第１触媒貴金属の触媒作用により酸化されて硝酸イオンとなり、第１触媒貴金属近傍に存在するＮＯＸ吸蔵材に吸蔵される。この第１触媒担持層に到達した排ガス中には、第２触媒担持層と接触したことによりＨ２，ＣＯ，ＨＣなどの還元性成分がほとんど存在しないので、還元性成分によるＮＯＸの酸化反応の阻害が生じず第１触媒担持層でのＮＯなどの酸化が促進され、排ガス中のＮＯＸは効率よくＮＯＸ吸蔵材に吸蔵される。
【００１４】そして第１触媒貴金属がＰｔであれば、ＮＯなどの酸化反応が一層活発となり、ＮＯＸ吸蔵材のＮＯＸ吸蔵作用が一層向上する。またＰｔ近傍にＲｈやＰｄが存在しないので、Ｐｔ表面にＲｈやＰｄが濃縮されることがなく、Ｐｔは高い触媒活性を示す。
（２）ストイキ・リッチ時
第１発明の排ガス浄化用触媒では、第１触媒担持層のＮＯＸ吸蔵材からＮＯＸが放出され、ＮＯＸは還元性成分の存在下で第１触媒貴金属によりある程度還元されて第２触媒担持層と接触する。
【００１５】第２触媒担持層では、ＮＯＸは還元性成分の存在下で第２触媒貴金属によりさらに還元され、Ｎ２となって浄化される。ここで第２触媒貴金属として少なくともＲｈが担持されていれば、Ｒｈの優れた還元活性によりＮＯＸは一層効率よく還元され、ＮＯＸ浄化率が一層向上する。」
　
(f)「【００１７】
【実施例】
〔発明の具体例〕第１及び第２多孔質担体の材質は特に限定されず、アルミナ、シリカ、シリカ・アルミナ、チタニアなどから選択して用いることができる。中でも耐熱性及び貴金属分散性に優れたアルミナを用いるのが特に好ましい。」
　
(g)「【００２２】第１触媒担持層と第２触媒担持層は、モノリス担体基材、メタル担体基材あるいはペレット基材表面に被覆形成することができる。また例えば基材を第１触媒担持層とし、その表面に第２触媒担持層を被覆した構造とすることもできる。なお、第２触媒担持層の厚さは１０〜１００μｍの範囲が好ましい。これより厚すぎると排ガスの第１触媒担持層への到達が困難となり、これより薄すぎると第２触媒担持層での反応が不十分となるので好ましくない。また第１触媒担持層の厚さは、反応を十分に行わせるために１０μｍ以上とするのが好ましい。
〔実施例〕以下、実施例及び比較例により本発明をさらに具体的に説明する。なお、以下にいう「部」は全て「重量部」を意味する。
（実施例１）実施例１の排ガス浄化用触媒の要部断面図を図１に示す。この排ガス浄化用触媒は、ハニカム形状の担体基材１と、担体基材１表面に被覆された第１触媒担持層２と、第１触媒担持層２表面に担持された第２触媒担持層３とからなり、第１触媒担持層２にはＰｔ２０とＲｈ２１が担持されるとともにＮＯＸ吸蔵材としてのＢａ２２が担持され、第２触媒担持層３にはＰｔ３０とＰｄ３１が担持されている。
【００２３】以下、この排ガス浄化用触媒の製造方法を説明し、構成の詳細な説明に代える。
（１）第１触媒担持層の形成
アルミナ粉末１００部と、アルミナゾル（アルミナ含有率１０重量％）７０部と、４０重量％硝酸アルミニウム水溶液１５部及び水３０部を混合し、よく攪拌してスラリーを調製した。
【００２４】そしてコージェライト製のハニカム担体基材１を水に浸漬し、余分な水滴を吹き払った後、上記スラリー中に浸漬した。スラリーから取り出した後、余分なスラリーを吹き払い、８０℃で２０分間乾燥し６００℃で１時間焼成して、ハニカム担体基材表面にアルミナコート層を形成した。アルミナのコート量は、ハニカム担体基材１リットル当たり５０ｇであった。
【００２５】次に得られたハニカム担体を所定濃度のジニトロジアンミン白金水溶液中に浸漬し、引き上げて余分な液滴を吹き払って２５０℃で乾燥してＰｔ２０を担持した。次いで所定濃度の硝酸ロジウム水溶液中に浸漬し、引き上げて余分な液滴を吹き払って、２５０℃で乾燥してＲｈ２１を担持した。コート層中には、第１触媒担持層のアルミナ１００ｇに対してＰｔが２ｇ担持され、Ｒｈが０．２ｇ担持されている。
【００２６】この触媒貴金属が担持されたハニカム担体を所定濃度の酢酸バリウム水溶液中に浸漬し、引き上げて余分な液滴を吹き払って２５０℃で乾燥後５００℃で焼成してＢａ２２を担持した。これにより第１触媒担持層２を形成した。Ｂａは、第１触媒担持層のアルミナ１００ｇに対して金属Ｂａとして０．６モル担持されている。
【００２７】この第２触媒担持層３のアルミナのコート量はハニカム担体基材１の１リットル当たり５０ｇ形成され、第２触媒担持層のアルミナ１００ｇに対してＰｔ３０が２ｇ担持され、Ｐｄ３１が０．２ｇ担持されている。」 　  
　
(h)上記(g)の記載より、引用例には、「第２触媒担持層では、リーン時にＨ２，ＣＯ，ＨＣなどの還元性成分が酸化除去されること」及び「第１触媒担持層では、リーン時にＮＯＸがＮＯＸ吸蔵材に吸蔵され、ストイキ・リッチ時にＮＯＸ吸蔵材からＮＯＸが放出され、このＮＯＸが第１触媒貴金属によりある程度還元されること」、つまり「リーン時に還元性成分を酸化する第２触媒担持層」及び「リーン時にＮＯＸ吸蔵材がＮＯＸを吸蔵し、ストイキ・リッチ時に第１触媒貴金属がＮＯＸを還元する第１触媒担持層」が記載されているということができる。
　
　上記(e)ないし(g)の記載事項及び上記(h)の検討事項より、引用例（実施例１）には、
「コージェライト製のハニカム担体基材１と、
　ハニカム担体基材１にもうけられたアルミナと、アルミナに担持されたＰｔ３０及びＰｄ３１と、を有する『リーン時に還元性成分を酸化する第２触媒担持層』と、
　ハニカム担体基材１にもうけられたアルミナと、アルミナに担持されたＰｔ２０及びＲｈ２１と、アルミナに担持されたＮＯＸ吸蔵材としてのＢａ２２と、を有する『リーン時にＮＯＸ吸蔵材がＮＯＸを吸蔵し、ストイキ・リッチ時にＰｔ２０及びＲｈ２１がＮＯＸを還元する第１触媒担持層』と、
を有する、排ガス浄化用触媒。」の発明（以下、「引用例記載の発明」という。）が記載されているものと認める。 
　
(3-3)対比・判断
　本願発明と引用例記載の発明とを対比する。
○引用例記載の発明の「ハニカム担体基材１」、「コージェライト製のハニカム担体基材１」、「Ｐｔ３０及びＰｄ３１」、「『リーン時に還元性成分を酸化する第２触媒担持層』」、「Ｐｔ２０及びＲｈ２１」、「『リーン時にＮＯＸ吸蔵材がＮＯＸを吸蔵し、ストイキ・リッチ時にＰｔ２０及びＲｈ２１がＮＯＸを還元する第１触媒担持層』」は、
　本願発明の「三次元構造体」、「耐火性を有する三次元構造体」、「第一触媒金属」、「酸化触媒部」、「第二触媒金属」、「ＮＯＸ吸蔵還元部」にそれぞれ相当する。
　
○引用例記載の発明の「アルミナ」（前出）と、本願発明の「ゼオライトよりなる第一担持層部」とは、「第一担持層部」という点で共通する。
　
○引用例記載の発明の「アルミナ」（後出）と、本願発明の「ゼオライトよりなる第二担持層部」とは、「第二担持層部」という点で共通する。
　
○引用例記載の発明の後出の「ＮＯＸ吸蔵材としてのＢａ２２」と、本願発明の「ＮＯＸ吸蔵還元材」とは、「ＮＯＸ吸蔵材」という点で共通する。
　
　上記より、本願発明と引用例記載の発明とは、
「耐火性を有する三次元構造体と、
　該三次元構造体上にもうけられた第一担持層部と、該第一担持層部に担持された第一触媒金属と、を有する酸化触媒部と、
　該三次元構造体上にもうけられた第二担持層部と、該第二担持層部に担持された第二触媒金属と、該第二担持層部に担持されたＮＯＸ吸蔵材と、を有するＮＯＸ吸蔵還元部と、
を有することを特徴とする排ガス浄化用触媒。」という点で一致し、以下の点で相違している。
＜相違点Ａ＞
　本願発明では、第一、二担持層部が「ゼオライトよりなる」のに対して、引用例記載の発明では、「アルミナ」である点。
　
＜相違点Ｂ＞
　本願発明では、三次元構造体上にもうけられた第二担持層部と、第二担持層部に担持された第二触媒金属と、ＮＯＸ吸蔵「還元」材と、を有するＮＯＸ吸蔵還元部であるのに対して、引用例記載の発明では、三次元構造体上にもうけられた第二担持層部と、第二担持層部に担持された第二触媒金属と、ＮＯＸ吸蔵材と、を有するＮＯＸ吸蔵還元部であるものの、上記「」内の事項が発明特定事項にされていない点。
　
　上記両相違点について検討する。
＜相違点Ａ＞について
　一般に、排ガス浄化用触媒における触媒担持層（担持層部）として、「ゼオライトからなる」ものを用いることは、本願出願前周知の事項（例えば、拒絶査定において引用文献６として引用した特開平９−２５３４５４号公報の特に【請求項１】【００１１】【００１２】、拒絶査定において引用文献７として引用した特開平９−２１５９２２号公報の特に【請求項１】【００１７】【００１８】、前置報告において引用文献１０として引用した特開平８−７１３７１号公報の特に【請求項４】【００１６】【００１８】参照）であり、引用例記載の発明と上記周知の事項とは、「排ガス浄化用触媒における触媒担持層（担持層部）」という点で共通しており、また、引用例には、上記(f)「【００１７】・・・第１及び第２多孔質担体の材質は特に限定されず、アルミナ、シリカ、シリカ・アルミナ、チタニアなどから選択して用いることができる。中でも耐熱性及び貴金属分散性に優れたアルミナを用いるのが特に好ましい。」との記載があり、これからして、第１及び第２多孔質担体（第一、二担持層部）の材質としてアルミナ以外の例えばシリカ・アルミナ（ゼオライト）を用い得ることの開示がある。
　そうすると、引用例記載の発明の「排ガス浄化用触媒におけるアルミナ（第一、二担持層部）」について、上記の開示及び上記の点で共通する上記周知の事項を適用することで、「アルミナ」に換えて「ゼオライトからなる」ものを用いるようにすることは、当業者であれば容易に想起し得ることである。
　したがって、相違点Ａに係る本願発明の発明特定事項とすることは、引用例記載の発明及び本願出願前周知の事項に基いて当業者であれば容易になし得ることである。
　
＜相違点Ｂ＞について
　引用例記載の発明の「三次元構造体上にもうけられた第二担持層部と、第二担持層部に担持された第二触媒金属と、ＮＯＸ吸蔵材と、を有するＮＯＸ吸蔵還元部」においてＮＯＸが還元されるとき、ＮＯＸ吸蔵材のＮＯＸが還元されることから、ＮＯＸ吸蔵材は、この還元に関わる還元材である、つまり、ＮＯＸ吸蔵「還元」材であるということができる。
　そうすると、相違点Ｂは、実質的な相違ではない。
　
　そして、本願発明の「酸化触媒部が排ガスを酸化浄化し、ＮＯｘ吸蔵還元部がＮＯＸを吸蔵還元により浄化する。この結果、本発明の排ガス浄化用触媒は、高い酸化性能およびＮＯＸ吸蔵還元性能を有する触媒となっている。」（当初明細書の【００９４】【発明の効果】）との作用効果は、引用例記載の発明及び本願出願前周知の事項に基いて当業者であれば十分に予測し得るものである。
　
　したがって、本願発明は、引用例記載の発明及び本願出願前周知の事項に基いて当業者が容易に発明をすることができたものである。 
 　 
(3-4)むすび  
　したがって、本願発明は、引用例記載の発明及び本願出願前周知の事項に基いて当業者が容易に発明をすることができたものであり、特許法第２９条第２項の規定により特許を受けることができないものである。  
　それゆえ、本願は、特許請求の範囲の請求項２ないし１０に係る発明について検討するまでもなく、拒絶すべきものである。  
　よって、結論のとおり審決する。